(57)【特許請求の範囲】
【請求項１】
Ｘ線回折におけるｄ００２が０．３４５ｎｍ以下である炭素質物粒子の全体あるいはその一部を、ｄ００２が０．３４５ｎｍより大きい被覆炭素材で複合化した多相構造を有する炭素系複合材料で、真密度が１．８０ｇ／cm3以上であり、ＢＥＴ法比表面積が３０ｍ2 ／ｇ以下、体積基準平均粒径が３５μｍ以下であり、波長５１４．５ｎｍのアルゴンイオンレーザー光を用いたラマンスペクトル分析において、１５８０ｃｍ-1の付近のピークＰA 、１３６０ｃｍ-1の付近のピークＰB を有し、上記ＰA の強度ＩA に対するＰB の強度ＩB の比Ｒ（＝ＩB／ＩA）値が、核となる炭素質物粒子のＲ値を下限とする炭素系複合材料の製造方法であって、少なくとも
（Ａ）ｄ００２が０．３４５ｎｍ以下で、Ｌｃが５０ｎｍ以上の炭素質物粒子を５０℃における粘度が２００ｃｐ以下の重質油中又は５０℃における粘度が２００ｃｐ以下となるように溶媒で希釈した重質油中に分散し、接触させ、重質油に含まれる多環芳香族分子あるいはオリゴマーを炭素質物粒子の表面及び細孔中に含侵、吸着して、該多環芳香族分子あるいは該オリゴマーが炭素質物粒子の表面及び細孔中に含侵、吸着された炭素質物粒子を得、
（Ｂ）多環芳香族分子あるいはオリゴマーを炭素質物粒子が表面及び細孔中に含浸、吸着された該炭素質物粒子を不活性雰囲気下で熱処理し、炭素質物粒子の表面及び細孔中に含浸された多環芳香族成分に対し、熱化学反応を進行させる、
ことを特徴とする炭素系複合材料の製造方法。
【請求項２】
Ｒ値が０．３以上である請求項１に記載の炭素系複合材料の製造方法。
【請求項３】
ｄ００２が０．３４５ｎｍ以下で、Ｌｃが５０ｎｍ以上の炭素質物粒子を重質油中に分散し、接触させ、重質油に含まれる多環芳香族分子あるいはオリゴマーを炭素質物粒子の表面及び細孔中に含侵、吸着した後、該多環芳香族分子あるいは該オリゴマーが炭素質物粒子の表面及び細孔中に含侵、吸着された炭素質物粒子を過剰な重質油と分離した後、前記熱処理を行うことを特徴とする請求項１又は２記載の炭素系複合材料の製造方法。
【発明の詳細な説明】
【０００１】
【産業上の利用分野】
本発明は、炭素系複合材料の製造方法に関し、特に非水溶媒二次電池の電極材として好適な炭素系複合材料の製造方法に関する。
【０００２】
【従来の技術】
近年、電子機器の小型化に伴い高容量の二次電池が必要になってきている。特にニッケル・カドミウム、ニッケル・水素電池に比べ、よりエネルギー密度の高い非水溶媒二次電池が注目されてきている。その負極材料として、これまで金属や黒鉛などが検討されている。しかし、金属電極は、充放電を繰り返すと溶媒中の金属がデンドライト状に析出し、最終的には両極を短絡させてしまうという問題があった。また、黒鉛は、その層間に金属イオンの出入りが可能なため、短絡の問題は無いが、プロピレンカーボネート系の電解液を分解する上、エチレンカーボネート系の電解液では充放電サイクル特性が悪いという問題がある。
【０００３】
一方、例えば特開平４−１７１６７７号公報に示されるような、多相構造を有する炭素質物（炭素系複合材料）を用いることも検討されている。これは、結晶性の高い炭素質物の長所（高容量かつ不可逆容量が小さい）と短所（プロピレンカーボネート系電解液を分解する）および結晶性の小さな炭素質物の長所（電解液との安定性に優れる）と短所（容量が小さく不可逆容量大）を組み合わせ、互いの長所を生かしつつ、短所を補うという考えによる。
【０００４】
この様な炭素系複合材料の製造方法としては、例えば前述の特開平４−１７１６７７号公報には、（１）１ミクロン位の黒鉛粒子と石油系バインダーピッチの混合物を加熱処理してバインダーピッチをコークスか部分的に黒鉛化された炭素に変換する方法、（２）液化コークスの滴を炉中に噴射する方法がそれぞれ記載されている。
【０００５】
【発明が解決しようとする課題】
しかし、（１）の方法では、バインダーピッチが高粘性のため黒鉛の高充填が難しく、熱処理の結果得られた黒鉛複合物中における黒鉛含有率を高めることには限界があり、黒鉛の有する高充放電容量性を十分に活かすことはできない。更に混合物の粘性がきわめて高いために、工業的な規模においては均一な混合物を得ることが比較的難しい。加えて本方法では混合工程完了後、加熱処理工程に移行するため、連続的な工業生産が難しい。
【０００６】
また、（２）の方法で得られる球状コークスには、例えば「炭素材料工学」（日刊工業新聞社刊  稲垣道夫著）等にも記載があるように、外観上および内部構造上大きく異なる２種の粒子が混在している。このためこの方法で得られる球状コークスを電極に用いる場合には、粒子の組成および粒径の何れも均一にしがたく、電極成形性が極めて悪い上、比表面積が小さく、高容量が得られないという問題がある。
【０００７】
【課題を解決するための手段】
本発明者らは前記目的を解決するために、核を形成する炭素質物粒子（Ｎ）の表面上に表相となる炭素質物（Ｓ）を形成し、最終的に多相構造を有する炭素系複合材料の製造方法について鋭意検討を重ねた結果、炭素質物粒子表面上に重質油成分を付着後、これを重縮合させることにより、炭素質物粒子（Ｎ）の細孔部分にも炭素質物（Ｓ）が充填され、かつ薄膜化した炭素質物（Ｓ）が均一に表面を被覆した、極めて品質の良好な高性能複合炭素質物粒子を安定して効率よく製造し得ることを見いだし、本発明を完成するに至った。
【０００８】
すなわち、本発明は、Ｘ線回折におけるｄ００２が０．３４５ｎｍ以下である炭素質物粒子の全体あるいはその一部を、ｄ００２が０．３４５ｎｍより大きい被覆炭素材で複合化した多相構造を有する炭素系複合材料で、真密度が１．８０ｇ／cm3以上であり、ＢＥＴ法比表面積が３０ｍ2／ｇ以下、体積基準平均粒径が３５μｍ以下であり、波長５１４．５ｎｍのアルゴンイオンレーザー光を用いたラマンスペクトル分析において、１５８０ｃｍ-1の付近のピークＰA 、１３６０ｃｍ-1の付近のピークＰB を有し、上記ＰA の強度ＩA に対するＰB の強度ＩB の比Ｒ（＝ＩB／ＩA）値が、核となる炭素質物粒子のＲ値を下限とする炭素系複合材料の製造方法であって、少なくとも
（Ａ）ｄ００２が０．３４５ｎｍ以下で、Ｌｃが５０ｎｍ以上の炭素質物粒子を５０℃における粘度が２００ｃｐ以下の重質油中又は５０℃における粘度が２００ｃｐ以下となるように溶媒で希釈した重質油中に分散し、接触させ、重質油に含まれる多環芳香族分子あるいはオリゴマーを炭素質物粒子の表面及び細孔中に含侵、吸着して、該多環芳香族分子あるいは該オリゴマーが炭素質物粒子の表面及び細孔中に含侵、吸着された炭素質物粒子を得、
（Ｂ）多環芳香族分子あるいはオリゴマーを炭素質物粒子が表面及び細孔中に含浸、吸着された該炭素質物粒子を不活性雰囲気下で熱処理し、炭素質物粒子の表面及び細孔中に含浸された多環芳香族成分に対し、熱化学反応を進行させる、
ことを特徴とする炭素系複合材料の製造方法、である。
【０００９】
以下、本発明を詳細に説明する。
（１）混合原料の調整及び選択
（ａ）炭素質物（Ｎ）
本発明により製造される炭素系複合材料において、最終的に核を形成する粒子状炭素質物（Ｎ）は、体積平均粒径が３０μｍ以下であり、d002が０．３４５ｎｍ以下でかつＬc が１５ｎｍ以上、好ましくは、d002が０．３４５ｎｍ以下でかつＬc が５０ｎｍ以上、より好ましくはd002が０．３４５ｎｍ以下でかつＬｃが８０ｎｍ以上の炭素質物である。具体的には、黒鉛質物粒子を始め、ピッチ系、ポリアクリトニトリル（ＰＡＮ）系、メソフェーズピッチ系、気相成長系それぞれの黒鉛質の炭素繊維を粉末状に加工したものも用いることができる。また、これら２種以上を混合して用いてもよい。
【００１０】
炭素質物（Ｎ）は、
１．溶融溶解性有機物、熱硬化性高分子等を不活性ガス雰囲気下又は真空中において、１５００〜３０００℃、好ましくは２０００〜３０００℃の温度で加熱することによって、炭素化と黒鉛化を行う方法。
２．カーボンブラック、コークス等、既製の炭素質物を更に加熱処理して黒鉛質化を適度に進行させる方法。
３．人造黒鉛、天然黒鉛、気相成長黒鉛ウィスカー、炭素繊維を必要に応じて粒子径あるいは繊維長の調整を行ったのち、粉末状にして用いる方法。
等によって得ることができる。
【００１１】
ここで１．の原料である有機化合物は、有機物が固相炭素体へ変換する際に、液相を通過する原料と固相で炭素化が進行する原料とに分類することができる。液相炭素化原料としては、アセナフチレン、ナフタレンの様な芳香族炭化水素やポリ塩化ビニルなど熱溶融高分子、コールタールピッチやエチレンタールピッチなどの重質油が挙げられる。一方、固相炭素化原料としては、セルロース等天然高分子、フェノール−ホルムアルデヒド樹脂など熱硬化性樹脂、ポリアミド、ポリアクリロニトリルなど熱可塑性高分子、更に空気酸化前処理によって不融化された、ポリ塩化ビニル、ピッチなど溶融溶解性有機物が挙げられる。
【００１２】
（ｂ）炭素質物（Ｓ）
一方、本発明により製造される炭素系複合材料において、最終的に表面相を形成する炭素質物（Ｓ）は、d002が０．３４０ｎｍ以上０．４００ｎｍ以下、好ましくは０．３４２ｎｍ以上０．３７０ｎｍ以下、更に好ましくは０．３４５ｎｍ以上０．３６５ｎｍ以下である。また、Ｌc は３０ｎｍ以下、好ましくは、１０ｎｍ以下、より好ましくは６ｎｍ以下、最も好ましくは４ｎｍ以下の炭素質物である。  この様な炭素質物の原料としては、所定の粘度以下の、液体状態である重質油を用いることができる。粘度としては、５０℃における粘度が２００ｃｐ以下が好ましく、８０ｃｐ以下がさらに好ましい。
【００１３】
粘度が２００ｃｐを超えると、炭素質物粒子と過剰重質油の分離工程において、重質油の分離が十分に行えず、均一な複合炭素系材料が得られない。
なお、５０℃における粘度が２００ｃｐを越える重質油を用いる場合、トルエン、キノリン等の芳香族系、あるいは複素環式化合物からなる溶媒で希釈し、２００ｃｐ以下に調製して用いることができる。
【００１４】
本発明に用いることのできる重質油としては例えば「炭素材の化学と工学」（（株）朝倉書店  持田勲著）に記載されるように、軟ピッチから硬ピッチまでのコールタールピッチや乾留液化油などの石炭系重質油や、常圧残油、減圧残油等の直流系重質油、原油、ナフサなどの熱分解時に副生するエチレンタール等分解系重質油などの石油系重質油がある。これら重質油のなかでも特にナフサ分解時に発生するエチレンヘビーエンドタールは、５０℃における粘度がほぼ７０ｃｐで、しかも重量平均分子量３０００〜４０００の多環芳香族分子を３％以上含有しており、本発明の実施に適している。
【００１５】
（２）第１工程：混合・含浸・置換工程
本発明における第１工程は炭素質物粒子（炭素質物（Ｎ））を、重質油（炭素質物（Ｓ）の原料）中に混合・分散し、重質油と十分接触させることで、重質油に含まれる多環芳香族分子、好ましくはより分子量の大きな多環芳香族オリゴマーによって粒子表面及び細孔内を置換する工程である。
【００１６】
本工程の前に、炭素質物粒子を予め溶媒処理しておくと、より良好な結果が得られる。即ち、芳香族系あるいは複素環式化合物からなる溶媒に浸漬し、表面及び細孔中を溶媒により置換後、過剰な溶媒から分離した炭素質物粒子を用いることで、炭素質物粒子の重質油に対する「ぬれ」をよくし重質油と炭素質物粒子の接触をより確実にし、重質油中での炭素質物粒子の分散を向上させる。加えて、多環芳香族分子の良溶媒を用いるため、重質油中の多環芳香族分子が炭素質物粒子表面に接触する確率を高める。この結果、重質油中に含まれる多環芳香族分子の炭素質物粒子表面への吸着効率が向上するという効果がある。この溶媒処理に用いる芳香族系あるいは複素環式化合物からなる溶媒としては、重質油中に含まれる多環芳香族分子が容易に溶解するものが好ましい。具体的には、複素環式化合物からなる溶媒としてはキノリンやピリジンが、また、芳香族系溶媒としてはトルエンやベンゼンを挙げることができる。
【００１７】
本工程の実施は、回分式または連続式いずれの混合機で行っても良い。また、反応槽を加温しても、しなくとも良いが、反応槽を加温することは混合物の粘度を低下させ、装置にかかる負荷を低減し、混合・含浸・置換効果を高めるので好ましい。更に混合時の槽内圧力を減圧状態にすることで、微小粉末からの脱泡効果を高め、炭素質物粒子の表面及び細孔中に内包された空気を除去し、溶媒による置換、吸着をより完全にすることができる。
【００１８】
回分式混合機を用いる場合、その装置には攪拌翼を備えた混合機を１機用いても良いし、複数台用いて順次、分散度、接触度の向上を図っても良い。混合機は、混合物の粘度に応じて様々な形態・方式の装置を選ぶことが可能である。即ち、高速高剪断ミキサーであるディゾルバーや高粘度用のバタフライミキサーの様な一枚のブレードがタンク内を攪拌・分散を行う形態の装置、半円筒状混合槽の側面に沿ってシグマ型等の攪拌翼が回転する構造を有する、いわゆるニーダー形式の装置、２本の枠型ブレードが固定式タンク内で遊星運動を行いながら回転する構造を有する装置、本装置の攪拌翼を合計３軸にした様なトリミックスタイプの装置、分散槽内に回転ディスクと分散媒体を有するいわゆるビーズミル形式の装置などを用いることが出来る。
【００１９】
これらの装置のなかでも、スラリーの適用粘度範囲が広い点で、２本の枠型ブレードが固定式タンク内で遊星運動を行いながら回転する構造を有する混合機が好ましい。このような構造を有する混合機としては例えば（株）井上製作所より、プラネタリーミキサーの名称で市販されている。
【００２０】
一方、連続式混合機を用いる場合には、パイプラインミキサーを用いても良いし、連続式ビーズミル（媒体分散機）を用いても良い。連続式混合機を用いた場合、第１工程を実施しながら第２工程への反応原料の搬送を同時に行うことができ、より効率的な製造が実現できる。
【００２１】
（３）第２工程：固液分離工程
本工程は、第１工程より得られた表面及び細孔内に多環芳香族分子が十分に含浸、吸着した炭素質物粒子を過剰な重質油から濾過により分離する工程である。この分離工程は、フィルタープレスや加圧濾過器などの濾過法あるいは遠心分離法など固液分離に一般的な方法を用いることができる。なお、この工程は重質油の揮発性成分の量や粘度に応じて省略することもできる。
【００２２】
（４）第３工程：炭素化工程
本工程は、第２工程より得られた多環芳香族分子が表面及び細孔中に吸着された炭素質物粒子を加熱し、炭素化を進行させる工程である。
炭素化は、窒素ガス、炭酸ガス、アルゴンガス等不活性ガス流通下で第２工程からの炭素質物粒子を加熱して行う。本工程における炭素化はまず、重質油成分のうち揮発分が蒸発し、次に多環芳香族分子をはじめとする残留分が熱化学反応を進行させ、炭素質物粒子表面及び細孔内で縮重合を進行させる。重縮合の進行とともに酸素、窒素、水素が系外へ排出され、重縮合物中に存在する構造欠陥が加熱処理の度合いによって除去され、炭素前駆体、炭素と順次変化する。
【００２３】
本工程の加熱温度下限は重質油の種類、その熱履歴によっても若干異なるが通常５００℃以上、好ましくは６００℃以上、さらに好ましくは７００℃以上である。一方、上限温度は重質油の残留分が核となる炭素質物（Ｎ）の結晶構造を上回る構造秩序を有しない、即ち炭素質物（Ｎ）よりも低黒鉛化度である範囲で定めることができる。従って熱処理の上限温度としては、通常２５００℃以下、好ましくは２０００℃以下、更に好ましくは１５００℃以下である。このような熱処理条件において、昇温速度、冷却速度、熱処理時間などは目的に応じて任意に設定する事ができる。また、比較的低温領域で熱処理した後、所定の温度に昇温する事もできる。
【００２４】
なお、第３工程に用いる反応機は回分式加熱炉でも連続式加熱炉でもよく、又一基でも複数基を接続した構成でもよい。更に、反応機に投入する第２工程生成物は、反応機の種類に応じてあらかじめ必要な前処理、即ち形状の加工、具体的には粉砕、解砕あるいは更に造粒を伴う粒度の調整を行っても良い。
【００２５】
（５）第４工程：粉体加工工程
第３工程において重質油の残留分が炭素化し、核となる炭素質物粒子表面の一部あるいは全体を被覆した状態で複合化した生成物は第４工程において、必要に応じて粉砕、解砕、分級処理など粉体加工処理を施され、非水溶媒二次電池用電極材料とする。電池においては、一定容積にできるだけ多くの電極材を充填することが必要である。負極用電極材は集電体である金属箔に塗布、圧延してシート電極化して用いられるため、一定以下の粒子径を持つことが望ましい。具体的には体積平均粒径が、１μｍ以上４５μｍ以下、好ましくは１μｍ以上３５μｍ以下、さらに好ましくは１μｍ以上２５μｍ以下、特に好ましくは１μｍ以上１５μｍ以下である。
なお、粉体加工工程は、前述したとおり、場合により第２、第３工程の間に挿入することもできる。
【００２６】
第１〜第４工程を経た結果、
１．ＢＥＴ法比表面積が３０ｍ2以下、
２．体積基準平均粒径が３５μｍ以下、
３．真密度が１．８０ｇ／cm3以上、
４．Ｘ線回折測定で炭素質物（Ｎ）に由来する、（００２）面の面間隔d002が０．３４５ｎｍ以下、Ｌｃが１５ｎｍ以上であり、炭素質物（Ｓ）に由来するd002が０．３４５ｎｍより大きい、
５．波長５１４．５ｎｍのアルゴンイオンレーザー光を用いたラマンスペクトル分析による１５８０ｃｍ-1付近のピークＰA 、１３６０ｃｍ-1付近のピークＰB のピーク強度の比Ｒ（＝ＩB／ＩA）値が、炭素質物（Ｎ）単独のＲ値よりも大きく、より好ましくは０．３以上、
である様な非水溶媒二次電池の電極材として好適な炭素系複合材料が得られる。
【００２７】
【実施例】
次に実施例により本発明を更に詳細に説明する。
以下の実施例・比較例において各パラメータの測定は以下のように行った。
（ａ）（００２）面の面間隔（d002）、結晶子の大きさＬC
炭素質材料が粉末の場合にはそのまま、微小片状の場合にはメノウ乳鉢で粉末化し、試料に対して約１５ｗｔ％のＸ線標準高純度シリコン粉末を加えて混合し、試料セルに詰め、グラファイトモノクロメーターで単色化したＣｕＫα線を線源とし、反射式ディフラクトメーター法によって広角Ｘ線回折曲線を測定した。本発明の製造方法による炭素系複合材料は、黒鉛化度の異なる炭素質物（Ｎ）および炭素質物（Ｓ）から構成されるため、Ｘ線回折曲線は異なる結晶化度に由来するふたつのピークが重なりあった形状を有する。具体的には、低角側に被覆相である炭素質物（Ｓ）に由来する比較的ブロードなピーク、高角側には核を構成する炭素質物（Ｎ）に由来する比較的シャープなピークを有している。この回折曲線に対して、ピークの分離を行った後、それぞれのピークに対してd002とＬc を算出した。
【００２８】
（ｂ）ラマンスペクトル分析：
波長５１４．５ｎｍのアルゴンイオンレーザー光を用いたラマンスペクトル分析において、１５８０ｃｍ-1の付近のピークＰA の強度ＩA 、１３６０ｃｍ-1の付近のピークＰB の強度ＩB を測定し、その強度の比Ｒ＝ＩB ／ＩA を測定した。
【００２９】
（ｃ）真密度
ピクノメーターを用い、ヘリウムガスによるガス置換法によって測定した。
（ｄ）比表面積
比表面積を用い、窒素ガス吸着によるＢＥＴ１点法によって測定した。
（ｅ）体積基準平均粒径
レーザー回折式粒度分布計を用い、分散媒にエタノールを使用して体積基準平均粒径（メジアン径）を測定した。
【００３０】
（実施例１）
（１）第１工程
炭素質物（Ｎ）として、人造黒鉛粉末（ＬＯＮＺＡ社製ＫＳ−４４：d002＝０．３３６ｍ，Ｌｃ＝１００ｎｍ以上，平均体積粒径１９μｍ）５Ｋｇ、重質油としてエチレンヘビーエンドタール（三菱油化（株）製：５０℃における粘度５０ｃｐ）３０Ｋｇを５０リットル混合槽に投入し、（株）井上製作所製のＤＨＣ−Ｐ−００５可搬式ディゾルバーを用い、１２００ｒｐｍで攪拌した。
【００３１】
混合は、液温が５０℃となるように混合槽を加温しながら、攪拌開始より３０分間行った。３０分後、混合液は非常になめらかなスラリーとなって、ほぼ仕込量全量が回収された。スラリーの分散度をグラインドゲージにて調べたところ、人造黒鉛粉末の一次粒子の最大粒径とほぼ一致した軌跡が得られた。
【００３２】
（２）第２工程
第１工程にて得られたスラリーを減圧濾過した。濾過物は乾いたケーキ状となっており、手に取ると粉末状に押しつぶすことができた。この粉末は混合前の炭素質物（Ｎ）が有する金属光沢は全く有しておらず、褐色の粉末であった。
【００３３】
（３）第３工程
第２工程で得られた、炭素質物（Ｎ）と重質油の残留分との複合粉体からなるケーキを回分式加熱炉で熱処理した。ケーキを黒鉛容器にいれた状態で内熱式加熱炉に入れ、窒素ガス５リットル／分の流量下、１１００℃まで２時間３０分かけて昇温したのち、さらに３０分かけて１２００℃まで昇温し、１２００℃で１時間保持した。その後、室温まで自然冷却して重質油の残留分が炭素化した熱処理物を得た。熱処理物は、黒鉛容器の中で熱処理前のケーキの形状を保っていたが、手に取ると簡単に解砕することができた。
【００３４】
（４）粉体処理工程
炭素質物粒子と炭素質被覆相からなる複合物となった熱処理物は、粒子間で若干の融着を起こしていた部分もあった為、ロールクラッシャーにて一次粒子に解砕し、平均体積粒径２１μｍの炭素系複合材料粉末を得た。
【００３５】
（５）炭素系複合材料粉末の分析
分析結果は以下のとおりだった。
0003666032.tif 000002
【００３６】
（６）電極性能評価
（６−１）電極成形体の作成
実施例１で得られた炭素系複合材料９３重量％、熱可塑性エラストマー（スチレン・エチレン・ブチレン・スチレン・ブロックコポリマー）のトルエン溶液４重量％（固形分）およびポリエチレン粉末３重量％を加えてかくはんし、スラリーを得た。このスラリーを銅箔上に塗布し、８０℃で予備乾燥を行った。さらに銅箔に圧着させたのち、直径２０ｍｍの円盤上に打ち抜き、１１０℃で減圧乾燥をして電極とした。
【００３７】
（６−２）半電池による電極評価
上記電極に対し、電解液を含浸させたセパレーター（ポリエチレン製多孔性フィルム）をはさみ、リチウム金属電極に対向させたコイン型セルを作成し、充放電試験を行った。電解液には、エチレンカーボネートとジエチルカーボネートを重量比１：１の比率で混合した溶媒に過塩素酸リチウムを１．５モル／リットルの割合で溶解させたものを用いた。
【００３８】
充放電試験は電流値を１．５４ｍＡとし、両電極間の電位差が０Ｖになるまで充電を行い、１．５Ｖまで放電を行った。その結果、充電容量は２５５ｍＡｈ／ｇ、放電容量は２５３ｍＡｈ／ｇであった。又、各容量から充放電効率は９９％と算出された。
【００３９】
（実施例２）
（１）第１工程
炭素質物（Ｎ）として、人造黒鉛粉末（ＬＯＮＺＡ社製ＫＳ−４４：d002＝０．３３６ｍ，Ｌｃ＝１００ｎｍ以上，平均体積粒径１９μｍ）５Ｋｇ、重質油としてコールタールピッチ（川崎製鉄（株）社製のＰＫＱＬ：５０℃において固体）１０ｋｇを用いた実験を行った。このコールタールピッチはキノリン不溶分が０．０１％以下と極めて少ないため、キノリンで３０ｃｐに希釈して使用した。これを実施例１と同様に（株）井上製作所製のＤＨＣ−Ｐ−００５可搬式ディゾルバーを用い、１２００ｒｐｍで攪拌した。混合は、常温で行い、攪拌開始より３０分間行った。３０分後、混合液はスラリーとなって、ほぼ仕込量全量が回収された。スラリーの分散度をグラインドゲージにて調べたところ、人造黒鉛粉末の一次粒子の最大粒径とほぼ一致した軌跡が得られた。
【００４０】
（２）第２〜第４工程
こうして得られた複合物を実施例１と同様に固液分離処理ののち、１２００℃で熱処理を行い、その後、粉体加工処理を施して炭素系複合材料を得た。
【００４１】
（３）炭素系複合材料の分析
分析結果は以下のとおりだった。
0003666032.tif 000003
【００４２】
（５）電極性能評価
実施例１と同様に半電池を製造し、充放電特性を測定した。
充電容量は２６７ｍＡｈ／ｇ、放電容量が２６３ｍＡｈ／ｇ、充放電効率が９９％であった。
【００４３】
（比較例１）
１ミクロン位の黒鉛粒子と石油系バインダーピッチの混合物を加熱処理してピッチバインダーをコークスか部分的に黒鉛化された炭素に変換する方法で作成された炭素質物の評価を行った。この様な炭素質物として、アメリカ、オハイオ、チャングリングフォールのグラファイトセールス社のＨＮＯＧＳＩ−ＥＣ１１０（等方性黒鉛）を用いた。
【００４４】
得られた電極材料について、実施例１と同様に分析、電極性能評価を行った。その結果、広角Ｘ線回折測定ではピーク分離が行えず、ｄ００２は、０．３３７ｎｍ、Ｌｃは７３ｎｍであった。ラマンスペクトル分析では、ピークのＲ値は０．２５であった。更に真密度は２．１７ｇ／cm3 、比表面積は５．２ｍ2 ／ｇ、平均粒径は２４μｍであった。
【００４５】
一方、電極性能評価結果については、充電容量が８１ｍＡｈ／ｇ、放電容量が７６ｍＡｈ／ｇ、充放電効率が９４％であった。
【００４６】
（比較例２）
液化コークスの滴を炉中に噴射することで得られる黒鉛域顆粒とその粒界に黒鉛化の少ない部分を含んだ黒鉛化相を有する球状黒鉛について評価を行った。この様な球状黒鉛として、アメリカ、イリノイ、シカゴのシューペリオアグラファイト社の＃９４００を用いた。
【００４７】
実施例１と同様に分析、電極性能評価を行った。その結果、広角Ｘ線回折測定ではピーク分離が行えず、ｄ００２は、０．３３８ｎｍ、Ｌｃは２９ｎｍであった。ラマンスペクトル分析では、ピークのＲ値は０．２２であった。また真密度は１．７３ｇ／cm3 、比表面積は０．４９ｍ2 ／ｇであった。
なお、粒子がかなり粗く、レーザー式の粒度分布計の測定範囲以上の粒子も存在し、平均粒径を算出することができなかった。一方、実施例１と同条件で行った電極性能評価結果については、充電容量、放電容量がそれぞれ、６２ｍＡｈ／ｇ、５７ｍＡｈ／ｇであり、充放電効率は９２％であった。なお、＃９４００は電極成形性がきわめて悪く、実際に電極として使用するのには困難な点が多かった。
【００４８】
実施例１〜２および比較例１〜２の、広角Ｘ線回折測定結果を表１に、電極性能評価結果を表２にそれぞれ示す。
【００４９】
【表１】
0003666032.tif 000004
【００５０】
【表２】
0003666032.tif 000005
【００５１】
【発明の効果】
以上説明したように、本願の炭素系複合電極材料の製造方法は、炭素質物粒子と重質油を原料とし、含浸処理、固液分離処理、炭素化処理、粉体加工処理を組み合わせることで高性能炭素系複合電極材料を製造する方法であって、第１、２工程において、炭素質物粒子に被覆炭素質物の出発物質である重質油を表面のみならず細孔内にまで含浸した後、熱処理を行うことによって、均一な複合炭素材料を得ることができ、より完全な被覆相の薄膜化を図ることができる。従って本発明により、性能が均一で品質の良好な高性能炭素材料を安定的に効率よく製造することができる。
【００５２】
本発明方法で得られた炭素系複合材料は、電解液に安定で、電極容量が大きく、充放電サイクル特性に優れ、急速充放電にも対応可能な非水溶媒２次電池用電極材料として好適である。